(57)【要約】  一定の実施態様の場合に、アミン化合物で含浸された多孔質粒子を含む二酸化炭素吸着剤が開示される。
2018519146.tif 000002
【特許請求の範囲】
【請求項１】
アミン化合物を含むガス吸着材料、
グリセロール、グリセリン、ペンタエリトリトール、ソルビトール、スクロース、ポリエーテル、ポリエステル、エチレングリコール、またはケイ素を基礎とする化合物の少なくとも１つを含むヒドロキシル含有添加物、および
前記ガス吸着材料で含浸された多孔質担体
を含む吸着剤。
【請求項２】
前記ガス吸着材料は、ジエタノールアミンまたはペンタエチレンヘキサアミンを含み、かつ前記ヒドロキシル含有添加物は、グリセロールを含む、請求項１記載の吸着剤。
【請求項３】
前記ガス吸着材料と前記ヒドロキシル含有添加物とは一緒に混合されて、多孔質担体上に被覆を形成する、請求項１記載の吸着剤。
【請求項４】
前記ヒドロキシル含有添加物は、前記ケイ素を基礎とする化合物を含み、前記ケイ素を基礎とする化合物は、前記多孔質担体上でケイ素を基礎とする被覆を形成し、かつ前記ガス吸着材料は、前記ケイ素を基礎とする被覆上に被覆される、請求項１記載の吸着剤。
【請求項５】
前記ケイ素を基礎とする被覆は、前記多孔質担体と前記ケイ素を基礎とする被覆との全質量の０％より大〜２０％の範囲の量で存在する、請求項４記載の吸着剤。
【請求項６】
前記アミン化合物は、前記吸着剤の全質量の２０％〜４０％の範囲の量で存在する、請求項１記載の吸着剤。
【請求項７】
前記アミン化合物は、前記吸着剤の全質量の２３％〜３５％の範囲の量で存在する、請求項１記載の吸着剤。
【請求項８】
前記吸着剤の失活率は２５％より大きい、請求項１記載の吸着剤。
【請求項９】
前記吸着剤の失活率は５０％より大きい、請求項１記載の吸着剤。
【請求項１０】
摩耗試験を行った後の前記吸着剤の質量損失は３％未満であり、かつ前記吸着剤のＣＯ2吸着容量は、前記吸着剤が２０℃より高くかつ４０℃未満の温度で維持される場合、６ｇ／Ｌより大きい、請求項１記載の吸着剤。
【請求項１１】
多孔質担体上に配置されたケイ素を基礎とする被覆を有する多孔質担体、および
前記ケイ素を基礎とする被覆上に被覆されたガス吸着材料を含み、前記ガス吸着材料は、アミン化合物を含む、
吸着剤。
【請求項１２】
前記ケイ素を基礎とする被覆は、前記多孔質担体と前記ケイ素を基礎とする被覆との全質量の０％より大〜２０％の範囲の量で存在する、請求項１１記載の吸着剤。
【請求項１３】
前記ケイ素を基礎とする被覆は、前記多孔質担体と前記ケイ素を基礎とする被覆との全質量の０％より大〜５％の範囲の量で存在する、請求項１１記載の吸着剤。
【請求項１４】
前記ケイ素を基礎とする被覆は、前記多孔質担体を、オルトケイ酸テトラエチル、コロイド状シリカ、またはケイ酸ナトリウムの１つ以上で処理することにより形成された、請求項１１記載の吸着剤。
【請求項１５】
前記ケイ素を基礎とする被覆は、前記多孔質担体と前記ケイ素を基礎とする被覆との全質量の１％〜３％の範囲の量で存在する、請求項１１記載の吸着剤。
【請求項１６】
前記吸着剤のＣＯ2吸着容量は、前記吸着剤が１００時間まで４０℃〜６０℃の温度で維持される場合、初期ＣＯ2吸着容量の６０％より高く残存する、請求項１１記載の吸着剤。
【請求項１７】
前記アミン化合物は、それぞれ少なくとも２つのアミン部分を含む分子種を含む、請求項１または請求項１１のいずれか記載の吸着剤。
【請求項１８】
前記アミン化合物は、それぞれ少なくとも３つのアミン部分を含む分子種を含む、請求項１または請求項１１のいずれか記載の吸着剤。
【請求項１９】
前記アミン化合物は、ジエタノールアミン、トリエチレンペンタアミン、テトラエチレンペンタアミン、ペンタエチレンヘキサアミン、トリエチレンテトラアミン、ビス（２−ヒドロキシプロピル）アミン、Ｎ，Ｎ′−ビス（２−ヒドロキシエチル）エチレンジアミン、モノエタノールアミン、ジイソプロパノールアミン、アルキルアミン、メチルアミン、線状ポリエチレンイミン、分枝状ポリエチレンイミン、ジメチルアミン、ジエチルアミン、メチルジエタノールアミン、メチルエタノールアミン、またはポリエチレンポリアミンの１つ以上を含む、請求項１または請求項１１のいずれか記載の吸着剤。
【請求項２０】
前記アミン化合物は、ジエタノールアミンおよびペンタエチレンヘキサアミンを含む、請求項１または請求項１１のいずれか記載の吸着剤。
【請求項２１】
前記アミン化合物は、ジエタノールアミンを含む、請求項１または請求項１１のいずれか記載の吸着剤。
【請求項２２】
前記吸着剤のＣＯ2吸着容量は、前記吸着剤が２０℃より高くかつ４０℃未満の温度に維持される場合、８ｇ／Ｌより大きい、請求項１または請求項１１のいずれか記載の吸着剤。
【請求項２３】
前記吸着剤のＣＯ2吸着容量は、前記吸着剤が２０℃より高くかつ４０℃未満の温度に維持される場合、１０ｇ／Ｌより大きい、請求項１または請求項１１のいずれか記載の吸着剤。
【請求項２４】
前記吸着剤のＣＯ2吸着容量は、前記吸着剤が２０℃より高くかつ４０℃未満の温度に維持される場合、１５ｇ／Ｌより大きい、請求項１または請求項１１のいずれか記載の吸着剤。
【請求項２５】
前記吸着剤のＣＯ2吸着容量は、前記吸着剤が２０℃より高くかつ４０℃未満の温度に維持される場合、２０ｇ／Ｌより大きい、請求項１または請求項１１のいずれか記載の吸着剤。
【請求項２６】
前記多孔質担体は粘土を含む、請求項１または請求項１１のいずれか記載の吸着剤。
【請求項２７】
前記多孔質担体は、ベントナイト、アタパルジャイト、カオリナイト、モンモリロナイト、ボールクレイ、フラー土、ヘクトライト、パリゴルスカイト、サポナイト、セピオライト、ハロイサイト、シリカ、硫酸カルシウム、ゼオライト、合成ゼオライト、アルミナ、ヒュームドシリカ、活性炭、または金属有機構造体の１つ以上を含む、請求項１または請求項１１のいずれか記載の吸着剤。
【請求項２８】
前記多孔質担体はアタパルジャイトを含む、請求項１または請求項１１のいずれか記載の吸着剤。
【請求項２９】
前記多孔質担体は粘土を含み、前記粘土は、前記粘土上に被覆されたシリカを有する、請求項１または請求項１１のいずれか記載の吸着剤。
【請求項３０】
前記多孔質担体の表面積は、前記ガス吸着材料で含浸される前に、５０ｍ2／ｇより大きい、請求項１または請求項１１のいずれか記載の吸着剤。
【請求項３１】
前記多孔質担体の表面積は、前記ガス吸着材料で含浸される前に、１００ｍ2／ｇより大きい、請求項１または請求項１１のいずれか記載の吸着剤。
【請求項３２】
前記多孔質担体の表面積は、前記ガス吸着材料で含浸される前に、１００ｍ2／ｇより大でかつ１２０ｍ2／ｇ未満である、請求項１または請求項１１のいずれか記載の吸着剤。
【請求項３３】
前記多孔質担体の表面積は、前記ガス吸着材料で含浸される前に、２００ｍ2／ｇより大きい、請求項１または請求項１１のいずれか記載の吸着剤。
【請求項３４】
前記多孔質担体の表面積は、前記ガス吸着材料で含浸される前に、２００ｍ2／ｇより大でかつ５００ｍ2／ｇ未満である、請求項１または請求項１１のいずれか記載の吸着剤。
【請求項３５】
前記多孔質担体の表面積は、前記ガス吸着材料で含浸される前に、２００ｍ2／ｇより大でかつ４００ｍ2／ｇ未満である、請求項１または請求項１１のいずれか記載の吸着剤。
【請求項３６】
前記多孔質担体の表面積は、前記ガス吸着材料で含浸される前に、２００ｍ2／ｇより大でかつ３００ｍ2／ｇ未満である、請求項１または請求項１１のいずれか記載の吸着剤。
【請求項３７】
前記吸着剤の平均細孔容積は、０．２ｃｃ／ｇより大でかつ０．８ｃｃ／ｇ未満である、請求項１または請求項１１のいずれか記載の吸着剤。
【請求項３８】
前記吸着剤の平均細孔容積は、０．４ｃｃ／ｇより大でかつ０．５ｃｃ／ｇ未満である、請求項１または請求項１１のいずれか記載の吸着剤。
【請求項３９】
前記吸着剤は顆粒の形である、請求項１または請求項１１のいずれか記載の吸着剤。
【請求項４０】
前記顆粒の平均サイズは、約０．２５ｍｍ〜約５ｍｍの範囲にある、請求項３９記載の吸着剤。
【請求項４１】
前記顆粒の平均サイズは、約０．２５ｍｍ〜約１．５ｍｍの範囲にある、請求項３９記載の吸着剤。
【請求項４２】
前記吸着剤は、多孔質セラミックハニカム体、金属ハニカム体、またはポリマーフォーム上にウォッシュコートされた吸着剤を有する、多孔質セラミックハニカム体、金属ハニカム体、またはポリマーフォームの形である、請求項１または請求項１１のいずれか記載の吸着剤。
【請求項４３】
前記多孔質担体は粉末の形である、請求項１または請求項１１のいずれか記載の吸着剤。
【請求項４４】
前記吸着剤は、ガス吸着材料で含浸された後に、粉末から形成された顆粒の形である、請求項４３記載の吸着剤。
【請求項４５】
吸着剤を製造する方法において、前記方法は、
多孔質担体をガス吸着材料で含浸することを含み、前記ガス吸着材料は、アミン化合物とヒドロキシル含有添加物を含み、前記ヒドロキシル含有添加物は、グリセロール、ソルビトール、スクロース、ポリエーテル、ポリエステル、エチレングリコール、またはケイ素を基礎とする化合物の１つ以上を含む、
吸着剤を製造する方法。
【請求項４６】
さらに、
前記多孔質担体を、含浸の前に焼成すること
を含む、請求項４５記載の方法。
【請求項４７】
前記アミン化合物は、ジエタノールアミンまたはペンタエチレンヘキサアミンを含み、かつ前記ヒドロキシル含有添加物は、グリセロールを含む、請求項４５記載の方法。
【請求項４８】
さらに、
前記ガス吸着材料を前記ヒドロキシル含有添加物と混合することを含み、ここで、前記多孔質担体の含浸は、前記多孔質担体を前記ガス吸着材料と前記ヒドロキシル含有添加物とで同時に含浸することを含む
請求項４５記載の方法。
【請求項４９】
前記アミン化合物は、前記吸着剤の全質量の２０％〜４０％の範囲の量で存在する、請求項４５記載の方法。
【請求項５０】
前記アミン化合物は、前記吸着剤の全質量の２３％〜３５％の範囲の量で存在する、請求項４５記載の方法。
【請求項５１】
前記吸着剤の失活率は２５％より大きい、請求項４５記載の方法。
【請求項５２】
前記吸着剤の失活率は５０％より大きい、請求項４５記載の方法。
【請求項５３】
前記吸着剤の失活率は７５％より大きい、請求項４５記載の方法。
【請求項５４】
摩耗試験を行った後の前記吸着剤の質量損失は３％未満であり、かつ前記吸着剤のＣＯ2吸着容量は、前記吸着剤が２０℃より高くかつ４０℃未満の温度で維持される場合、６ｇ／Ｌより大きい、請求項４５記載の方法。
【請求項５５】
吸着剤を製造する方法において、前記方法は、
被覆された担体を形成するために多孔質担体上にケイ素を基礎とする被覆を形成すること、および
前記被覆された担体をガス吸着材料で含浸することを含み、前記ガス吸着材料はアミンを含む、
吸着剤を製造する方法。
【請求項５６】
前記多孔質担体上に前記ケイ素を基礎とする被覆を形成することは、前記多孔質担体をオルトケイ酸テトラエチル、コロイド状シリカ、またはケイ酸ナトリウムの１つ以上で処理することを含む、請求項５５記載の方法。
【請求項５７】
さらに、
前記ケイ素を基礎とする被覆を形成する前に、または前記ケイ素を基礎とする被覆を形成した後に、前記被覆された担体を焼成すること
を含む、請求項５５記載の方法。
【請求項５８】
前記焼成は、４００℃〜６００℃の範囲の温度で焼成することを含む、請求項４６または請求項５７のいずれか記載の方法。
【請求項５９】
前記焼成は、５４０℃〜５８０℃の範囲の温度で焼成することを含む、請求項４６または請求項５７のいずれか記載の方法。
【請求項６０】
前記アミン化合物は、それぞれ少なくとも２つのアミン部分を含む分子種を含む、請求項４５または請求項５５のいずれか記載の方法。
【請求項６１】
前記アミン化合物は、それぞれ少なくとも３つのアミン部分を含む分子種を含む、請求項４５または請求項５５のいずれか記載の方法。
【請求項６２】
前記アミン化合物は、ジエタノールアミン、トリエチレンペンタアミン、テトラエチレンペンタアミン、ペンタエチレンヘキサアミン、トリエチレンテトラアミン、ビス（２−ヒドロキシプロピル）アミン、Ｎ，Ｎ′−ビス（２−ヒドロキシエチル）エチレンジアミン、モノエタノールアミン、ジイソプロパノールアミン、アルキルアミン、メチルアミン、線状ポリエチレンイミン、分枝状ポリエチレンイミン、ジメチルアミン、ジエチルアミン、メチルジエタノールアミン、メチルエタノールアミン、またはポリエチレンポリアミンの１つ以上を含む、請求項４５または請求項５５のいずれか記載の方法。
【請求項６３】
前記アミン化合物は、ジエタノールアミンおよびペンタエチレンヘキサアミンを含む、請求項４５または請求項５５のいずれか記載の方法。
【請求項６４】
前記アミン化合物は、ジエタノールアミンを含む、請求項４５または請求項５５のいずれか記載の方法。
【請求項６５】
前記吸着剤のＣＯ2吸着容量は、前記吸着剤が２０℃より高くかつ４０℃未満の温度に維持される場合、８ｇ／Ｌより大きい、請求項４５または請求項５５のいずれか記載の方法。
【請求項６６】
前記吸着剤のＣＯ2吸着容量は、前記吸着剤が２０℃より高くかつ４０℃未満の温度に維持される場合、１０ｇ／Ｌより大きい、請求項４５または請求項５５のいずれか記載の方法。
【請求項６７】
前記吸着剤のＣＯ2吸着容量は、前記吸着剤が２０℃より高くかつ４０℃未満の温度に維持される場合、１５ｇ／Ｌより大きい、請求項４５または請求項５５のいずれか記載の方法。
【請求項６８】
前記吸着剤のＣＯ2吸着容量は、前記吸着剤が２０℃より高くかつ４０℃未満の温度に維持される場合、２０ｇ／Ｌより大きい、請求項４５または請求項５５のいずれか記載の方法。
【請求項６９】
前記多孔質担体は粘土を含む、請求項４５または請求項５５のいずれか記載の方法。
【請求項７０】
前記多孔質担体は、ベントナイト、アタパルジャイト、カオリナイト、モンモリロナイト、ボールクレイ、フラー土、ヘクトライト、パリゴルスカイト、サポナイト、セピオライト、ハロイサイト、シリカ、硫酸カルシウム、ゼオライト、合成ゼオライト、アルミナ、ヒュームドシリカ、活性炭、または金属有機構造体の１つ以上を含む、請求項４５または請求項５５のいずれか記載の方法。
【請求項７１】
前記多孔質担体はアタパルジャイトを含む、請求項４５または請求項５５のいずれか記載の方法。
【請求項７２】
前記多孔質担体はシリカを含み、前記シリカは、前記シリカ上に被覆された粘土を有する、請求項４５または請求項５５のいずれか記載の方法。
【請求項７３】
前記多孔質担体の表面積は、前記ガス吸着材料で含浸される前に、５０ｍ2／ｇより大きい、請求項４５または請求項５５のいずれか記載の方法。
【請求項７４】
前記多孔質担体の表面積は、前記ガス吸着材料で含浸される前に、１００ｍ2／ｇより大きい、請求項４５または請求項５５のいずれか記載の方法。
【請求項７５】
前記多孔質担体の表面積は、前記ガス吸着材料で含浸される前に、１００ｍ2／ｇより大でかつ１２０ｍ2／ｇ未満である、請求項４５または請求項５５のいずれか記載の方法。
【請求項７６】
前記多孔質担体の表面積は、前記ガス吸着材料で含浸される前に、２００ｍ2／ｇより大きい、請求項４５または請求項５５のいずれか記載の方法。
【請求項７７】
前記多孔質担体の表面積は、前記ガス吸着材料で含浸される前に、２００ｍ2／ｇより大でかつ５００ｍ2／ｇ未満である、請求項４５または請求項５５のいずれか記載の方法。
【請求項７８】
前記多孔質担体の表面積は、前記ガス吸着材料で含浸される前に、２００ｍ2／ｇより大でかつ４００ｍ2／ｇ未満である、請求項４５または請求項５５のいずれか記載の方法。
【請求項７９】
前記多孔質担体の表面積は、前記ガス吸着材料で含浸される前に、２００ｍ2／ｇより大でかつ３００ｍ2／ｇ未満である、請求項４５または請求項５５のいずれか記載の方法。
【請求項８０】
前記吸着剤の平均細孔容積は、０．２ｃｃ／ｇより大でかつ０．８ｃｃ／ｇ未満である、請求項４５または請求項５５のいずれか記載の方法。
【請求項８１】
前記吸着剤の平均細孔容積は、０．４ｃｃ／ｇより大でかつ０．５ｃｃ／ｇ未満である、請求項４５または請求項５５のいずれか記載の方法。
【請求項８２】
前記吸着剤は顆粒の形である、請求項４５または請求項５５のいずれか記載の方法。
【請求項８３】
前記顆粒の平均サイズは、約０．２５ｍｍ〜約５ｍｍの範囲にある、請求項８３記載の方法。
【請求項８４】
前記顆粒の平均サイズは、約０．２５ｍｍ〜約１．５ｍｍの範囲にある、請求項８３記載の方法。
【請求項８５】
さらに、
前記吸着剤を、多孔質セラミックハニカム体、金属ハニカム体、またはポリマーフォームから選択される支持体上にウォッシュコートすること
を含む、請求項４５または請求項５５のいずれか記載の方法。
【請求項８６】
前記多孔質担体は粉末の形である、請求項４５または請求項５５のいずれか記載の方法。
【請求項８７】
さらに、
前記粉末を前記ガス吸着材料で含浸した後に、前記吸着剤から顆粒を形成すること
を含む、請求項８７記載の方法。
【請求項８８】
ＣＯ2スクラビングシステム内へ受け取られた空気流と接触するように配列された１つ以上のフィルターカートリッジ、および
前記１つ以上のフィルターカートリッジ内に配置された、請求項１から４４までのいずれか記載の吸着剤
を含むＣＯ2スクラビングシステム。
【請求項８９】
空気を処理する方法において、前記方法は、
第１のＣＯ2濃度を有する空気の第１の体積を、請求項１から４４までのいずれか記載の吸着剤を含む空気処理室内へ流入させること、および
空気の前記第１の体積を前記吸着剤と接触させることを含み、ここで、前記接触後で、空気の前記第１の体積の第２のＣＯ2濃度は、前記第１のＣＯ2濃度よりも低い、
空気を処理する方法。
【請求項９０】
空気の前記第１の体積は、建築物の室内からの再循環された空気を含む、請求項８９記載の方法。
【請求項９１】
さらに、
第３のＣＯ2濃度を有する空気の第２の体積を前記空気処理室内へ流入させること、および
空気の前記第２の体積を前記吸着剤と接触させることを含み、ここで、前記接触後で、空気の前記第２の体積の第４のＣＯ2濃度は、前記第３のＣＯ2濃度よりも高い、
請求項９０記載の方法。
【請求項９２】
空気の前記第２の体積は、前記建築物の屋外からの空気を含む、請求項９１記載の方法。
【請求項９３】
フィルタユニット、および
前記フィルタユニット内に配置された、請求項１から４４までのいずれか記載の吸着剤
を含む自動車換気システム。
【請求項９４】
フィルタユニット、および
前記フィルタユニット内に配置された、請求項１から４４までのいずれか記載の吸着剤
を含む航空機環境制御システム。
【請求項９５】
大気から二酸化炭素を除去するための空気制御システムにおいて、前記システムは、
フィルタユニット、および
前記フィルタユニット内に配置された、請求項１から４４までのいずれか記載の吸着剤を含む空気制御システム。
【発明の詳細な説明】
【技術分野】
【０００１】
関連する出願の相互参照
本出願は、２０１５年３月２３日に出願された米国仮特許出願第６２／１３６，９１８号および２０１５年１１月３日に出願された米国仮特許出願第６２／２５０，３００号の優先権の利益を主張し、この開示は、その全体が参照により本明細書に組み込まれる。
背景
【０００２】
商業建築物では、二酸化炭素（ＣＯ2）濃度を安全な水準に低下させるために、室内空気を外気に置き換えることにより空気の品質をしばしば維持する。しかしながら、このような換気は、暖房、換気、および空調（ＨＶＡＣ）システムにおいて、主要なエネルギー消費源（５０％まで）となる。
【０００３】
ＨＶＡＣシステムのエネルギー効率を改善するために、ＣＯ2吸着剤材料が開発されている。特に、ＨＶＡＣシステムは、再循環された室内空気からＣＯ2を吸着し、次いでＣＯ2をパージプロセスにより外気に放出するために、ＣＯ2吸着剤が組み込まれたＣＯ2スクラバーを利用する。このようなシステムは、従来のＨＶＡＣシステムに関してエネルギー節約の点で改善されているが、吸着剤材料は作業容量および熱老化安定性についての長期目標を達成できていない。
本開示の概要
【０００４】
次に、このような態様の基本的な理解を提供するために、本開示の多様な態様の簡素化された概要を提示する。この概要は、本開示の広範な概観ではない。これは、この開示の手掛かりまたは重要な構成要素を特定することも、本開示の特別な実施態様の任意の範囲または特許請求の範囲の任意の範囲を線引きすることも意図していない。この唯一の目的は、後に提示されるより詳細な記載に対する前置きとして簡素化された形でこの開示のいくつかの概念を提示することである。
【０００５】
本開示の一態様の場合に、吸着剤は、アミン化合物を含むガス吸着材料と、ヒドロキシル含有添加物とを含む。ヒドロキシル含有添加物は、グリセロール、グリセリン、ペンタエリトリトール、ソルビトール、スクロース、ポリエーテル、ポリエステル、エチレングリコール、またはケイ素を基礎とする化合物の少なくとも１つを含む。吸着剤は、さらにガス吸着材料で含浸された多孔質担体を含む。
【０００６】
一実施態様の場合に、ガス吸着材料およびヒドロキシル含有添加物は、互いに混合されて、多孔質担体上で被覆を形成する。一実施態様の場合に、ヒドロキシル含有添加物は、ケイ素を基礎とする化合物を含み、ここで、このケイ素を基礎とする化合物は、多孔質担体上でケイ素を基礎とする被覆を形成し、かつここで、ガス吸着材料は、このケイ素を基礎とする被覆上に被覆される。
【０００７】
本開示の他の態様の場合に、吸着剤は、多孔質担体上に配置されたケイ素を基礎とする被覆を含む多孔質担体と、このケイ素を基礎とする被覆上に被覆されたガス吸着材料とを含み、このガス吸着材料は、アミン化合物を含む。
【０００８】
一定の実施態様の場合に、ガス吸着材料は、ジエタノールアミンまたはペンタエチレンヘキサアミンを含み、かつヒドロキシル含有添加物は、グリセロールを含む。
【０００９】
一定の実施態様の場合に、ケイ素を基礎とする被覆は、多孔質担体とケイ素を基礎とする被覆との全質量の０％より大〜２０％、多孔質担体とケイ素を基礎とする被覆との全質量の０％より大〜５％、または多孔質担体とケイ素を基礎とする被覆との全質量の１％〜３％の範囲の量で存在する。
【００１０】
一定の実施態様の場合に、ケイ素を基礎とする被覆は、多孔質担体をオルトケイ酸テトラエチル、コロイド状シリカ、またはケイ酸ナトリウムの１つ以上で処理することにより形成された。
【００１１】
一定の実施態様の場合に、アミン化合物は、吸着剤の全質量の２０％〜４０％、または吸着剤の全質量の２３％〜３５％の範囲の量で存在する。
【００１２】
一定の実施態様の場合に、吸着剤の失活率は、２５％より大きい、５０％より大きい、７５％より大きい、８０％より大きい、８５％より大きい、または９０％より大きい。
【００１３】
一定の実施態様の場合に、摩耗試験を行った後の吸着剤の質量損失は３％未満であり、かつ吸着剤のＣＯ2吸着容量は、吸着剤が２０℃より高くかつ４０℃未満の温度で維持される場合、６ｇ／Ｌより大きい。
【００１４】
一定の実施態様の場合に、吸着剤のＣＯ2吸着容量は、吸着剤が１００時間まで４０℃〜６０℃の温度で維持される場合、初期ＣＯ2吸着容量の６０％より高く残存する。
【００１５】
一定の実施態様の場合に、アミン化合物は、それぞれ少なくとも１つのアミン部分、少なくとも２つのアミン部分、または少なくとも３つのアミン部分を含む分子種を含む。
【００１６】
一定の実施態様の場合に、アミン化合物は、ジエタノールアミン、トリエチレンペンタアミン、テトラエチレンペンタアミン、ペンタエチレンヘキサアミン、トリエチレンテトラアミン、ビス（２−ヒドロキシプロピル）アミン、Ｎ，Ｎ′−ビス（２−ヒドロキシエチル）エチレンジアミン、モノエタノールアミン、ジイソプロパノールアミン、アルキルアミン、メチルアミン、線状ポリエチレンイミン、分枝状ポリエチレンイミン、ジメチルアミン、ジエチルアミン、メチルジエタノールアミン、メチルエタノールアミン、またはポリエチレンポリアミンの１つ以上を含む。
【００１７】
一定の実施態様の場合に、アミン化合物は、ジエタノールアミンおよびペンタエチレンヘキサアミンを含む。
【００１８】
一定の実施態様の場合に、アミン化合物は、ジエタノールアミンを含む。
【００１９】
一定の実施態様の場合に、吸着剤のＣＯ2吸着容量は、吸着剤が２０℃より高くかつ４０℃未満の温度で維持される場合、８ｇ／Ｌより大きい。一定の実施態様の場合に、吸着剤のＣＯ2吸着容量は、吸着剤が２０℃より高くかつ４０℃未満の温度で維持される場合、１０ｇ／Ｌより大きい。一定の実施態様の場合に、吸着剤のＣＯ2吸着容量は、吸着剤が２０℃より高くかつ４０℃未満の温度で維持される場合、１５ｇ／Ｌより大きい。一定の実施態様の場合に、吸着剤のＣＯ2吸着容量は、吸着剤が２０℃より高くかつ４０℃未満の温度で維持される場合、２０ｇ／Ｌより大きい。
【００２０】
一定の実施態様の場合に、多孔質担体は粘土を含む。一定の実施態様の場合に、多孔質担体は、ベントナイト、アタパルジャイト、カオリナイト、モンモリロナイト、ボールクレイ、フラー土、ヘクトライト、パリゴルスカイト、サポナイト、セピオライト、ハロイサイト、シリカ、硫酸カルシウム、ゼオライト、合成ゼオライト、アルミナ、ヒュームドシリカ、活性炭、または金属有機構造体の１つ以上を含む。一定の実施態様の場合に、多孔質担体は、アタパルジャイトを含む。一定の実施態様の場合に、多孔質担体は粘土を含み、この粘土はその上に被覆されたシリカを有する。
【００２１】
一定の実施態様の場合に、多孔質担体の表面積は、ガス吸着材料で含浸される前に、５０ｍ2／ｇより大きい。一定の実施態様の場合に、多孔質担体の表面積は、ガス吸着材料で含浸される前に、１００ｍ2／ｇより大きい。一定の実施態様の場合に、多孔質担体の表面積は、ガス吸着材料で含浸される前に、１００ｍ2／ｇより大でかつ１２０ｍ2／ｇ未満である。一定の実施態様の場合に、多孔質担体の表面積は、ガス吸着材料で含浸される前に、２００ｍ2／ｇより大きい。一定の実施態様の場合に、多孔質担体の表面積は、ガス吸着材料で含浸される前に、２００ｍ2／ｇより大でかつ５００ｍ2／ｇ未満である。一定の実施態様の場合に、多孔質担体の表面積は、ガス吸着材料で含浸される前に、２００ｍ2／ｇより大でかつ４００ｍ2／ｇ未満である。一定の実施態様の場合に、多孔質担体の表面積は、ガス吸着材料で含浸される前に、２００ｍ2／ｇより大でかつ３００ｍ2／ｇ未満である。
【００２２】
一定の実施態様の場合に、吸着剤の平均細孔容積は、０．２ｃｃ／ｇより大でかつ０．８ｃｃ／ｇ未満である。一定の実施態様の場合に、吸着剤の平均細孔容積は、０．４ｃｃ／ｇより大でかつ０．５ｃｃ／ｇ未満である。
【００２３】
一定の実施態様の場合に、吸着剤は顆粒の形である。一定の実施態様の場合に、顆粒の平均サイズは、約０．２５ｍｍ〜約５ｍｍの範囲にある。一定の実施態様の場合に、顆粒の平均サイズは、約０．２５ｍｍ〜約１．５ｍｍの範囲にある。
【００２４】
一定の実施態様の場合に、吸着剤は、多孔質セラミックハニカム体、金属ハニカム体、またはポリマーフォーム上にウォッシュコートされた吸着剤を有する、多孔質セラミックハニカム体、金属ハニカム体、またはポリマーフォームの形である。
【００２５】
一定の実施態様の場合に、多孔質担体は粉末の形である。一定の実施態様の場合に、吸着剤は、ガス吸着材料で含浸された後に、粉末から形成された顆粒の形である。
【００２６】
本開示の他の態様の場合に、吸着剤（例えば上述の吸着剤の実施態様のいくつか）を製造する方法は、多孔質担体をガス吸着材料で含浸することを含む。ガス吸着材料はアミン化合物を含み、かつヒドロキシル含有添加物は、グリセロール、ソルビトール、スクロース、ポリエーテル、ポリエステル、エチレングリコール、またはケイ素を基礎とする化合物の１つ以上を含む。一実施態様の場合に、この方法は、さらに、含浸の前に多孔質担体を焼成することを含む。一実施態様の場合に、この方法は、さらに、ガス吸着材料を、ヒドロキシル含有添加物と混合することを含み、ここで、多孔質担体の含浸は、多孔質担体をガス吸着材料とヒドロキシル含有添加物とで同時に含浸することを含む。
【００２７】
本開示の他の態様の場合に、吸着剤を製造する方法は、被覆された担体を形成するために多孔質担体上にケイ素を基礎とする被覆を形成すること、および被覆された担体をガス吸着材料で含浸することを含み、このガス吸着材料はアミンを含む。一実施態様の場合に、多孔質担体上にケイ素を基礎とする被覆を形成することは、多孔質担体を、オルトケイ酸テトラエチル、コロイド状シリカ、またはケイ酸ナトリウムの１つ以上で処理することを含む。一実施態様の場合に、この方法は、さらに、ケイ素を基礎とする被覆を形成する前にまたはケイ素を基礎とする被覆を形成した後に、被覆された担体を焼成することを含む。
【００２８】
一定の実施態様の場合に、焼成は、４００℃〜６００℃、５４０℃〜５８０℃の温度で焼成することを含む。
【００２９】
本開示の他の態様の場合に、ＣＯ2スクラビングシステムは、ＣＯ2スクラビングシステム内へ受け取られた空気流と接触するように配列された１つ以上のフィルターカートリッジを含み、かつ１つ以上のフィルターカートリッジ内に配置された上述の吸着剤の任意の実施態様を含む。
【００３０】
本開示の他の多様の場合に、空気を処理する方法は、第１のＣＯ2濃度を有する空気の第１の体積を、上述の吸着剤の任意の実施態様を含む空気処理室内へ流入させること、および空気の第１の体積を吸着剤と接触させることを含み、ここで、接触後の、空気の第１の体積の第２のＣＯ2濃度は、第１のＣＯ2濃度より低い。一実施態様の場合に、空気の第１の体積は、建築物の室内からの再循環された空気を含む。一実施態様の場合に、この方法は、さらに第３のＣＯ2濃度を有する空気の第２の体積を、空気処理室内へ流入させること、および空気の第２の体積を吸着剤と接触させることを含み、ここで、この接触後の、空気の第２の体積の第４のＣＯ2濃度は、第３のＣＯ2濃度よりも高い。一実施態様の場合に、空気の第２の体積は、建築物の屋外からの空気を含む。
【００３１】
本開示の他の態様の場合に、自動車換気システムは、フィルタユニット内に配置された上述の吸着剤の任意の実施態様を含むフィルタユニットを含む。
【００３２】
本開示の他の態様の場合に、大気から二酸化炭素を除去するための空気制御システムは、フィルタユニット内に配置された上述の吸着剤の任意の実施態様を含むフィルタユニットを含む。
【００３３】
ここに使用される場合、「失活率」は、熱重量分析を用いた熱老化に対する吸着剤の安定性の尺度として使用される。吸着剤のＣＯ2吸着容量を評価する場合、失活率は、初期ＣＯ2吸着容量に対する、吸着剤を老化（条件：Ｎ2中で１００℃で６時間、引き続く空気中で９０℃で２時間）した後のＣＯ2吸着容量の比率に相当する。より高い失活率は、吸着剤が老化に対してより高い安定性を有することを示す。ＣＯ2サイクルの吸着／脱着についての典型的条件は次のようである：吸着、３０ｍｉｎ、１０００ｐｐｍのＣＯ2（空気バランス：２０％Ｏ2およびＮ2バランス）、３０℃；脱着、３０ｍｉｎ、４００ｐｐｍのＣＯ2（Ｎ2バランス）、５０℃。
【００３４】
ここに使用される場合、「吸着剤材料」の用語は、その構造内にガス分子、イオン、または他の種を付着（例えば空気からのＣＯ2の除去）させることができる材料をいう。特定の材料は、粘土、金属有機構造体、活性アルミナ、シリカゲル、活性炭、モレキュラーシーブカーボン、ゼオライト（例えばモレキュラーシーブゼオライト）、ポリマー、および樹脂が含まれるが、これらに限定されない。一定の吸着剤材料は、特別な種を優先的または選択的に付着させてよい。
【００３５】
ここに使用される場合、「吸着容量」の用語は、特別な操作条件（例えば温度および圧力）下で、吸着剤材料が吸着することができる化学種の量についての作業容量をいう。吸着容量の単位は、ｇ／Ｌの単位で表される場合、吸着剤１リットル当たり吸着されたガスのグラム数に相当する。
【００３６】
また、ここに使用される場合、「活性化」の用語は、その貯蔵容量を増大させるような吸着材料（例えばＣＯ2吸着剤粒子）の処理をいう。一般に、この処理は、結果として、その意図された目的で材料の容量を増大させるために、吸着部位からの汚染物質（例えば水、非水性溶媒、硫黄化合物および高級炭化水素）の除去を生じる。
【００３７】
また、ここに使用される場合、「粒子」の用語は、ここに使用される場合、０．１μｍ〜５０ｍｍの範囲の最大寸法をそれぞれ有する材料の個別な部分の集まりをいう。粒子のモルホロジーは、結晶質、半結晶質、または非晶質であってよい。「粒子」の用語は、半径で１ｎｍまでの粉末を包含してもよい。ここに開示された範囲のサイズは、特に明記しない限り、中間／平均または中位サイズであることができる。粒子は球である必要はなく、立方体、円柱、ディスク、または当業者に評価されるような任意の他の適切な形状の形であってもよいことも留意される。「顆粒」は、粒子のタイプであってよい。
【００３８】
また、ここに使用される場合、「モノリス」の用語は、吸着剤材料をいう場合、この材料の単一のブロックをいう。この単一のブロックは、例えば、レンガ、ディスクまたはロッドの形であることができ、かつガスの流れ／分配を増大させるための通路を含むことができる。一定の実施態様の場合に、所望の形状を形成するために、多数のモノリスを配列することができる。
【００３９】
また、ここに使用される場合、「アミン化合物」の用語は、それぞれ少なくとも１つの第１級アミン、第２級アミン、または第３級アミンを有する１つ以上の分子種をいう。また、ここに使用される場合に、「ポリアミン」の用語は、それぞれ第１級アミン、第２級アミン、および第３級アミンから選択される少なくとも２つのアミンを有する１つ以上の分子種をいう。ポリアミンのタイプは、ジアミン、トリアミン、テトラアミンなどを含む。
【００４０】
また、ここに使用される場合、「ケイ素を基礎とする被覆」の用語は、ケイ素、例えばシリカ、コロイド状シリカ、またはケイ酸ナトリウムを含む被覆層をいう。
【００４１】
また、ここに使用される場合、「約」の用語は、測定された量との関連で使用される場合、測定の対象物および測定機器の精度に相応して、測定を行いかつある程度の注意を払う当業者により予想されるような、測定された量における標準的な変動をいう。
図面の簡単な説明
【００４２】
本開示は、添付図面の図中に、限定としてではなく、例として図示される。
【図面の簡単な説明】
【００４３】
【図１】本開示の一実施態様による例示的な空気流システムを図示する。
【００４４】
【図２】本開示の別の実施態様による例示的な空気流システムを図示する。
【００４５】
【図３】本開示の一実施態様によるＣＯ2吸着剤を製造する方法を図示する流れ図。
【００４６】
【図４】本開示の一実施態様によるＣＯ2吸着剤を製造する別の方法を図示する流れ図。
【００４７】
【図５】ＣＯ2吸着容量および失活率に関するアミン化合物の量の効果を図示する。
【００４８】
【図６】多様な吸着剤についての失活率に対するＣＯ2吸着容量を図示する。
【００４９】
【図７】多様な吸着剤についての失活率に対するＣＯ2吸着容量を図示する。
【００５０】
【図８Ａ】多様な吸着剤の耐摩耗性を図示する。
【００５１】
【図８Ｂ】摩耗試験で使用された多様な吸着剤のパラメータを示す表。
【００５２】
【図９】多様な吸着剤についてのＣＯ2吸着に関する老化時間の効果を図示する。
【００５３】
【図１０】数回の吸着／脱着サイクル後のＣＯ2吸着パフォーマンスを図示する。  詳細な説明
【００５４】
ここに記載された実施態様は、暖房、換気、および空調（ＨＶＡＣ）システム用の二酸化炭素（ＣＯ2）吸着剤に関し、特に、商業オフィス建築物におけるエネルギー消費を低減するために改善された吸着容量および耐久性を有する吸着剤に関する。ＨＶＡＣシステムのＣＯ2スクラバーユニット内で固体ＣＯ2吸着剤を使用することは、室内ＣＯ2濃度レベルを、外気で希釈することにより低減するための換気の頻度を減らし、こうしてエネルギー消費を低減することを可能にする。
【００５５】
本開示の一定の実施態様は、高いＣＯ2吸着容量、反復使用に対する高い安定性（熱／老化安定性）、および高い耐摩耗性を有するＣＯ2吸着剤に関する。ＣＯ2の吸着は、典型的な室内空気条件（例えば、２５℃〜３０℃でＣＯ2  １０００ｐｐｍ）で起こり、かつこの脱着は、テキサスのような暑い気候地域での典型的な外気条件（例えば、４５℃〜５０℃でＣＯ2  ４００ｐｐｍ）で起こる。例示の吸着剤は、活性ガス吸着成分として作用するアミン化合物と、このアミン化合物のために高い表面積の担体として利用される多孔質担体とを含む。いくつかの実施態様の場合に、吸着剤は、高い吸着効果を提供するポリアミン、ならびにアミン負荷のための高い細孔容積および表面積、および耐摩耗性のための高い嵩密度を有する多孔質材料を含む。このポリアミンは、この吸着剤を、高い温度で、例えば８０℃までで再生させる。
【００５６】
いくつかの実施態様の場合に、空気濾過システム中に組み込む際に、低い圧力低下および加熱の容易さのために、顆粒が使用される。いくつかの実施態様の場合に、吸着剤は、押出物を形成するために押し出された高多孔質シリカ粉末および／または粘土粉末を用いる。シリカ粉末は、押出物に高い多孔性を提供する傾向があり、かつ粘土粉末は、押出物に高い耐摩耗性を提供する傾向がある。このような実施態様は、かなり以前の吸着剤よりも少なくとも２倍のＣＯ2吸着容量を示す。
【００５７】
本開示の一定の実施態様は、アタパルジャイトを基礎とする担体上にジエタノールアミン（ＤＥＡ）を含む吸着剤に関する。一定の実施態様の場合に、アタパルジャイトを基礎とする担体は、シリカ、カルシウム、およびベントナイト不純物、ならびに揮発物不純物と共に、７０質量％を越えるアタパルジャイトを含んでよい。一定の実施態様の場合に、ケイ素を基礎とする被覆で被覆されたアタパルジャイトを基礎とする担体に含浸されたＤＥＡは、５０℃での老化および多数回の吸着／再生サイクル試験に対して、ケイ素を基礎とする被覆なしで直接アタパルジャイトを基礎とする担体に含浸されたＤＥＡよりも高い安定性を示すことが見出された。
【００５８】
図１〜２は、本開示の一実施態様による例示的な空気流システム１００を図示する。システム１００は、建築物１０２の一部として設置されたＣＯ2スクラバーユニット１０４と、ＨＶＡＣシステム１０６とを含む。図１に示すように、ＣＯ2スクラバーユニット１０４およびＨＶＡＣシステム１０６は、再循環空気流路１０８が確立されるように、相互におよび建築物１０２の室内空気空間と流動性に連結される。ＣＯ2が建築物１０２の室内空気空間内に蓄積されると、室内空気は、ＣＯ2吸着剤を用いて過剰のＣＯ2を吸着するために、ＣＯ2スクラバーユニット１０４を通して再循環される。次いで、処理された空気は、ＨＶＡＣシステム１０６を通され、この空気は、さらに（例えば塵および他の粒子を除去するために）濾過され、かつ建築物１０２内に再循環して戻される前に加熱または冷却されてもよい。
【００５９】
図２に示すように、ＣＯ2スクラバーユニット１０４は、ＣＯ2吸着剤から吸着されたＣＯ2をパージするパージプロセスを用いてよい。一定の実施態様の場合に、低いＣＯ2濃度を有する屋外空気（外気）を引き込むように、パージ空気流路１１０が確立されている。ＣＯ2スクラバーは、吸着されたＣＯ2のパージ空気流路１１０および外部環境への脱着を促進するために、ＣＯ2吸着剤に（例えば加熱エレメントを用いて）熱を適用してもよい。いくつかの実施態様の場合に、ＣＯ2スクラバーは、熱い外気（例えば４０℃〜５０℃の空気）を単独で、またはＣＯ2吸着剤に熱を提供することと組合せて利用してよい。いくつかの実施態様の場合に、任意の所与の時間で、空気流路１０８および１１０の１つだけが確立される。いくつかの実施態様の場合に、パージプロセスは、再循環された空気がまだ流れている間に行われてよい。例えば、ＣＯ2スクラバーユニット１０４は、吸着剤と接触させずにＨＶＡＣシステム１０６内へ流入するように、建築物１０２から受け取った再循環空気をそらしてよく、パージ空気流路１１０は、吸着剤の再生（例えばＣＯ2脱着）のために使用される。いくつかの実施態様の場合に、ＣＯ2スクラバーユニット１０４は、多重の吸着剤を含んでよく、かつ多重の空気流路を画定してよい。例えば、ＣＯ2スクラバーユニット１０４は、第１の吸着剤により再循環された空気のＣＯ2を処理してよく、同時にこの再循環空気から隔離された第２の吸着剤を再生してよい。第２の吸着剤が再生されると、この第２の吸着剤は、第１の吸着剤と一緒に再循環空気と接触するように配置されてよい。第１の吸着剤は、後に、パージプロセスにより再生するために、再循環空気から隔離されてよい。
【００６０】
ＣＯ2吸着剤は、球状ペレット、立方体ペレット、ディスク、押出物、ビーズ、粉末、または任意の他の適切な形状のような顆粒の形であってよい。いくつかの実施態様の場合に、この顆粒の平均サイズは、約０．２５ｍｍ〜約５ｍｍの範囲にある。いくつかの実施態様の場合に、この平均サイズは、０．２５ｍｍ〜１．５ｍｍの範囲にある。いくつかの実施態様の場合に、この平均サイズは、０．２５ｍｍ〜２．４ｍｍの範囲にある。いくつかの実施態様の場合に、他のサイズを使用してよい。いくつかの実施態様の場合に、顆粒をカートリッジ内に装填してもよく、引き続きこのカートリッジをＣＯ2スクラバーユニット内に装填／積み重ねてよい。いくつかの実施態様の場合に、吸着剤は、多孔質セラミックハニカム体、金属ハニカム体、またはポリマーフォーム上にウォッシュコートされた吸着剤（例えば、ポリアミンを含浸した粉末、例えばシリカ粉末のウォッシュコート）を有する多孔質セラミックハニカム体、金属ハニカム体、またはポリマーフォームの形であってよい。
【００６１】
図３は、本開示の実施態様によるＣＯ2吸着剤を製造するための方法３００を図示する流れ図である。図３は、多孔質担体（例えば複数の多孔質粒子）を準備するブロック３０２で始まる。多孔質担体は、ガス吸着剤、例えばアミン化合物で含浸するための高い表面積の多孔質担体として利用されてよい。一定の実施態様の場合に、多孔質担体は、粘土粒子（例えば、ベントナイト、アタパルジャイト、カオリナイト、モンモリロナイト、ボールクレイ、フラー土、ヘクトライト、パリゴルスカイト、サポナイト、セピオライト、ハロイサイト、他の粘土材料、またはこれらの組合せ）を含む。一定の実施態様の場合に、多孔質担体は、シリカ、硫酸カルシウム、ゼオライト、合成ゼオライト、アルミナ、チタニア、ヒュームドシリカ、活性炭、金属有機構造体、他のタイプの多孔質材料、またはこれらの組合せを含む。
【００６２】
一定の実施態様の場合に、多孔質担体は、顆粒のような複数の多孔質粒子を含む。一定の実施態様の場合に、この粒子／顆粒の平均サイズは、約０．２５ｍｍ〜約５ｍｍの範囲にある。一定の実施態様の場合に、平均サイズは、約０．２５ｍｍ〜約１．５ｍｍの範囲にある。一定の実施態様の場合に、平均サイズは、約０．２５ｍｍ〜約２．４ｍｍの範囲にある。
【００６３】
一定の実施態様の場合に、多孔質担体は、複数の多孔質粒子を粉末の形で含む。一定の実施態様の場合に、この粒子／粉末の平均サイズは、約０．１μｍ〜約１００μｍの範囲にある。一定の実施態様の場合に、平均サイズは、約５．０μｍ〜約５０μｍの範囲にある。
【００６４】
多孔質担体の表面積は、DIN ISO 9277:2003-5（DIN 66131の改訂版である）によるBrunauer-Emmett-Teller（ＢＥＴ）法により決定してよい。この比表面積は、０．０５〜０．３ｐ／ｐ0の相対圧範囲における多点ＢＥＴ測定によって決定される。
【００６５】
一定の実施態様の場合に、多孔質担体の表面積（例えばＢＥＴ表面積）は、ガス吸着材料で含浸される前に、２７ｍ2／ｇより大きい。一定の実施態様の場合に、多孔質担体は、複数の多孔質粒子を粉末の形で含む。一定の実施態様の場合に、粒子／粉末の平均サイズは、約１．０μｍ〜約１００μｍの範囲にある。一定の実施態様の場合に、平均サイズは、約５．０μｍ〜約５０μｍの範囲にある。一定の実施態様の場合に、表面積は、７５ｍ2／ｇより大でかつ３００ｍ2／ｇ未満である。一定の実施態様の場合に、表面積は、１００ｍ2／ｇより大でかつ１２０ｍ2／ｇ未満である。一定の実施態様の場合に、表面積は２００ｍ2／ｇより大きい。一定の実施態様の場合に、表面積は２００ｍ2／ｇより大でかつ５００ｍ2／ｇ未満である。一定の実施態様の場合に、表面積は２００ｍ2／ｇより大でかつ４００ｍ2／ｇ未満である。一定の実施態様の場合に、表面積は２００ｍ2／ｇより大でかつ３００ｍ2／ｇ未満である。ケイ素を基礎とする被覆が多孔質担体に適用される一定の実施態様の場合に、多孔質担体の表面積は、少なくとも５％、少なくとも１０％、少なくとも２０％、少なくとも３０％、５％〜４０％、１０％〜４０％、または２０％〜４０％増大する。
【００６６】
一定の実施態様の場合に、多孔質担体の平均細孔容積（例えばBarrett-Joyner-Halenda細孔容積）は、０．２ｍＬ／ｇより大でかつ０．８ｍＬ／ｇ未満である。一定の実施態様の場合に、平均細孔容積は、０．４ｍＬ／ｇより大でかつ０．５ｍＬ／ｇ未満である。一定の実施態様の場合に、平均細孔容積は、０．１ｍＬ／ｇより大でかつ３．０ｍＬ／ｇ未満である。一定の実施態様の場合に、平均細孔容積は、０．２ｍＬ／ｇより大でかつ２．０ｍＬ／ｇ未満である。ケイ素を基礎とする被覆が多孔質担体に適用される一定の実施態様の場合に、多孔質担体の平均細孔容積は、最大で７％、最大で１０％、最大で１５％、最大で２０％、最大で２５％、５％〜１０％、５％〜２０％、または５％〜２５％減少する。
【００６７】
一定の実施態様の場合に、多孔質担体の平均細孔半径（例えばＢＥＴ細孔半径）は、８０オングストロームより大でかつ１２０オングストローム未満である。一定の実施態様の場合に、平均細孔半径は、９０オングストロームより大でかつ１１０オングストローム未満である。一定の実施態様の場合に、平均細孔半径は、８５オングストロームより大でかつ９５オングストローム未満である。一定の実施態様の場合に、平均細孔半径は、１０オングストロームより大でかつ３００オングストローム未満である。一定の実施態様の場合に、平均細孔半径は、１５オングストロームより大でかつ２５０オングストローム未満である。一定の実施態様の場合に、平均細孔半径は、２０オングストロームより大でかつ２００オングストローム未満である。ケイ素を基礎とする被覆が多孔質担体に適用される一定の実施態様の場合に、多孔質担体の平均細孔容積は、最大で１０％、最大で１５％、最大で２０％、１０％〜３０％、１５％〜２５％、１０％〜２０％、または２０％〜３０％減少する。
【００６８】
本開示の実施態様で利用される多孔質担体の容量を増大するために、多孔質担体を活性化することができる。活性化は、多孔質担体（例えば粒子）を、この多孔質担体を活性化するために十分な時間、周囲温度、真空、不活性ガス流、またはこれらの任意の組合せを含む多様な条件に曝すことを含んでよいが、これらに限定されない。いくつかの実施態様の場合に、多孔質担体は、焼成により活性化されてよい。一定の実施態様の場合に、活性化は、ケイ素を基礎とする被覆で多孔質担体を被覆する前、ケイ素を基礎とする被覆で多孔質担体を被覆した後、および／またはアミン化合物で含浸した後に行われてよい。
【００６９】
一定の実施態様の場合に、活性化は、吸着部位から水分子を除去することを含む。他の実施態様の場合に、活性化は、吸着部位から、多孔質担体の製造から残る非水性溶媒分子を除去することを含む。さらに別の実施態様の場合に、活性化は、吸着部位から硫黄化合物または高級炭化水素を除去することを含む。活性化プロセスにおいて不活性ガスパージを利用する実施態様の場合に、引き続く溶媒回収工程も考えられる。一定の実施態様の場合に、これらの汚染物（例えば水、非水性溶媒、硫黄化合物、または高級炭化水素）は、分子レベルで多孔質担体から除去される。
【００７０】
一定の実施態様の場合に、多孔質担体は、ガス吸着材料で含浸する前に焼成される。焼成は、一定の実施態様の場合に４００℃〜６００℃、別の実施態様の場合に５４０℃〜５８０℃、または別の実施態様の場合に１００℃〜１５０℃の温度で行ってよい。
【００７１】
いくつかの実施態様の場合に、ヒドロキシル含有添加物は、ケイ素を基礎とする化合物であってよい。このような実施態様の場合に、シリコンを基礎とする被覆は、多孔質担体上のケイ素を基礎とする被覆を形成してよい。いくつかの実施態様の場合に、被覆された担体は、ケイ素を基礎とする被覆を形成する前または後に焼成されてよい。被覆された担体の実施態様は、図４との関連でさらに説明される。
【００７２】
ブロック３０４で、アミン溶液が準備される。アミン溶液は、アミン化合物（例えば１つ以上のタイプ）を含んでよい。アミン化合物は、１つ以上の第１級アミン、１つ以上の第２級アミン、および１つ以上の第３級アミンを有する有機分子種を含んでよい。例えば、第１のアミン種（例えばＤＥＡ）および第２のアミン種（例えばＰＥＨＡ）を含む溶液は、第１のアミン種を第１の濃度で、かつ第２のアミン種を第２の濃度で含んでよい。一定の実施態様の場合に、アミン溶液は、アミン種の任意の別の型を含まずに、ＤＥＡを含む。
【００７３】
アミン種の例を次に示す：
ジエタノールアミン（ＤＥＡ）
Ｍ：１０５．１４ｇ／ｍｏｌ
沸点：２６９．９℃
【化１】
2018519146.tif 000003
トリエチレンペンタアミン（ＴＥＰＡ）
【化２】
2018519146.tif 000004
Ｍ：１８９．３０ｇ／ｍｏｌ
沸点：３４０℃
ペンタエチレンヘキサアミン（ＰＥＨＡ）
Ｍ：２３２．３７ｇ／ｍｏｌ
沸点：３８０℃
【化３】
2018519146.tif 000005
【００７４】
別のアミン種は、トリエチレンテトラアミン、テトラエチレンペンタアミン、ビス（２−ヒドロキシプロピル）アミン、Ｎ，Ｎ′−ビス（２−ヒドロキシエチル）エチレンジアミン、モノエタノールアミン、ジイソプロパノールアミン、アルキルアミン、メチルアミン、ポリエチレンイミン（分枝状または線状）、ジメチルアミン、ジエチルアミン、メチルジエタノールアミン、メチルエタノールアミン、およびポリエチレンポリアミンを含むが、これらに限定されない。
【００７５】
一定の実施態様の場合に、アミン化合物の特別な組成は、Heavy Polyamine X（Dow）、 エチレンアミンE-100（Huntsman）、HEPAおよびHEPAS140（Delamine）、またはこれらの組合せを含んでよい。
【００７６】
一定の実施態様の場合に、１つ以上のヒドロキシル含有添加物は、アミンガス吸着効果および老化耐久性を増大させる。一定の実施態様の場合に、１つ以上のヒドロキシル含有添加物は、１つ以上のアルコール（例えばグリセロール）を含んでよい。一定の実施態様の場合に、１つ以上のヒドロキシル含有添加物は、グリセロール、ソルビトール、またはスクロースの１つ以上を含んでよい。
【００７７】
ブロック３０６で、多孔質担体は、吸着剤を形成するためにアミン溶液と混合される。多孔質担体は、アミン化合物で（例えばインシピエントウェットネス含浸により）含浸されることになってもよい。含浸は、周囲温度、変化する雰囲気条件（例えば空気下、窒素雰囲気下、真空下、または低圧窒素雰囲気下）、不活性ガス流、またはこれらの任意の組合せを含む多様な条件下で行ってよいが、これらに限定されない。
【００７８】
ブロック３０８で、吸着剤は乾燥される。ブロック３１０で、吸着剤を大量の空気と接触させ、かつ大量の空気からガスを吸着するように適合させる。いくつかの実施態様の場合に、ガスはＣＯ2である。いくつかの実施態様の場合に、ＣＯ2に加えてまたはＣＯ2の代わりに、別のガス（例えば揮発性有機化合物）を吸着してよい。
【００７９】
一定の実施態様の場合に、乾燥後に、多孔質担体上に含浸させたアミン化合物（例えばジエタノールアミン）の質量百分率は、吸着剤の全質量の２０％〜６０％、吸着剤の全質量の２０％〜４０％、吸着剤の全質量の３０％〜５０％、吸着剤の全質量の２７％〜３７％、吸着剤の全質量の３８％〜４５％、または吸着剤の全質量の３０％〜３２％の範囲にある。一定の実施態様の場合に、有機含有分（アミン化合物および他の添加物を含む）の質量百分率は、吸着剤の全質量の２０質量％〜６０質量％、吸着剤の全質量の３０質量％〜５０質量％、吸着剤の全質量の３８質量％〜４５質量％、または吸着剤の全質量の２３質量％〜３５質量％の範囲にある。多孔質担体（例えば被覆されたまたは被覆されていない担体）の質量百分率は、吸着剤の全質量の４０質量％〜８０質量％、吸着剤の全質量の５０質量％〜７０質量％、吸着剤の全質量の５５質量％〜６２質量％、または吸着剤の全質量の６５質量％〜７７質量％の範囲にある。
【００８０】
いくつかの実施態様の場合に、吸着剤のＣＯ2吸着容量は、吸着剤が２０℃より高くかつ４０℃未満の温度で維持され（ＣＯ2の吸着）、次いで吸着剤が４０℃より高くかつ５５℃未満の温度に維持される（ＣＯ2の脱着）場合、８ｇ／Ｌより大きい。いくつかの実施態様の場合に、吸着剤のＣＯ2吸着容量は、吸着剤が２０℃より高くかつ４０℃未満の温度で維持され（ＣＯ2の吸着）、次いで吸着剤が４０℃より高くかつ５５℃未満の温度に維持される（ＣＯ2の脱着）場合、１０ｇ／Ｌより大きい。いくつかの実施態様の場合に、吸着剤のＣＯ2吸着容量は、吸着剤が２０℃より高くかつ４０℃未満の温度で維持され（ＣＯ2の吸着）、次いで吸着剤が４０℃より高くかつ５５℃未満の温度に維持される（ＣＯ2の脱着）場合、１５ｇ／Ｌより大きい。いくつかの実施態様の場合に、吸着剤のＣＯ2吸着容量は、吸着剤が２０℃より高くかつ４０℃未満の温度で維持され（ＣＯ2の吸着）、次いで吸着剤が４０℃より高くかつ５５℃未満の温度に維持される（ＣＯ2の脱着）場合、２０ｇ／Ｌより大きい。
【００８１】
いくつかの実施態様の場合に、吸着剤の失活率は、２５％より大きいか、または５０％より大きい。いくつかの実施態様の場合に、吸着剤のＣＯ2吸着容量は、吸着剤が２０℃より高くかつ４０℃未満の温度で維持される場合、２５％より大きい吸着剤の失活率で、８ｇ／Ｌより大きい。いくつかの実施態様の場合に、吸着剤のＣＯ2吸着容量は、吸着剤が２０℃より高くかつ４０℃未満の温度で維持される場合、２５％より大きい吸着剤の失活率で、１４ｇ／Ｌより大きい。いくつかの実施態様の場合に、吸着剤のＣＯ2吸着容量は、吸着剤が２０℃より高くかつ４０℃未満の温度で維持される場合、５０％より大きい吸着剤の失活率で、８ｇ／Ｌより大きい。いくつかの実施態様の場合に、吸着剤のＣＯ2吸着容量は、吸着剤が２０℃より高くかつ４０℃未満の温度で維持される場合、５０％より大きい吸着剤の失活率で、１４ｇ／Ｌより大きい。
【００８２】
いくつかの実施態様の場合に、吸着剤のＣＯ2吸着容量は、吸着剤の質量に対する吸着されたＣＯ2の質量として計算した場合に、１．５質量％より大きく、１．６質量％より大きく、１．７質量％より大きく、１．８質量％より大きく、１．９質量％より大きく、２．０質量％より大きく、２．１質量％より大きく、２．２質量％より大きく、２．３質量％より大きく、２．４質量％より大きく、または２．５質量％より大きい。
【００８３】
一実施態様の場合に、摩耗試験を行った後の吸着剤の質量損失は、３％未満であり、かつ吸着剤のＣＯ2吸着容量は、吸着剤が２０℃より高くかつ４０℃未満の温度で維持される場合、１０ｇ／Ｌより大きい。一実施態様の場合に、摩耗試験を行った後の吸着剤の質量損失は、１．５％未満である。
【００８４】
いくつかの実施態様の場合に、フレッシュな吸着剤の吸着容量からの、周囲空気下で５０℃で１００時間の老化による老化した吸着容量への吸着容量の低下は、４０％未満、３０％未満、２０％未満、または１０％未満である。
【００８５】
図４は、本開示の一実施態様によるＣＯ2吸着剤を製造する方法４００を図示する流れ図である。図４は、多孔質担体（例えば複数の多孔質粒子）を準備するブロック４０２で始まる。この多孔質担体は、図３に関して説明したものと同様であってよい。
【００８６】
ブロック４０４で、ケイ素を基礎とする被覆は、被覆された担体（例えばシリカ被覆担体）を形成するために、多孔質担体上に形成される。一定の実施態様の場合に、多孔質担体は、オルトケイ酸テトラエチル（ＴＥＯＳ）を含む水溶液で処理される。一定の実施態様の場合に、多孔質担体は、５０℃〜７０℃（例えば６０℃）の温度で１時間〜３時間、ＴＥＯＳと一緒に温置される。他の実施態様の場合に、多孔質担体は、コロイド状シリカまたはケイ酸ナトリウムのような他の材料で処理されてよい。ケイ素を基礎とする被覆は、周囲温度、真空、不活性ガス流、またはこれらの任意の組合せを含む多様な条件化で形成されてよいが、これらに限定されない。
【００８７】
一定の実施態様の場合に、被覆された担体は、ガス吸着材料で含浸される前に（例えば、ケイ素を基礎とする被覆の形成の前および／または後に）焼成される。焼成は、一定の実施態様の場合に、４００℃〜６００℃、他の実施態様の場合に５４０℃〜５８０℃、他の実施態様の場合に１００℃〜１５０℃の温度で行ってよい。
【００８８】
ブロック４０６で、アミン溶液が準備される。このアミン溶液は、図３に関して説明したものと同様であってよい。
【００８９】
ブロック４０８で、被覆された担体は、吸着剤を形成するためにアミン溶液と混合される。ブロック４１０で、吸着剤は乾燥される。ブロック４１２で、吸着剤は、大量の空気と接触され、かつ大量の空気からガスを吸着するように適合される。ブロック４０８、４１０、および４１２は、図３のブロック３０６に関して説明したように、それぞれ、ブロック３０６、３０８、および３１０と同様に行ってよい。得られた吸着剤の特性は、図３の得られた吸着剤に関して説明したものと同じであるかまたは同様であってよい。
【００９０】
方法３００および４００のブロックは無限定であり、かついくつかの実施態様の場合に、これらのブロックのいくつかまたは全てが行われてよいことに留意される。いくつかの実施態様の場合、これらのブロックの１つ以上は、実質的に同時に行われてよい。いくつかのブロックは、全く省かれるかまたは繰り返されてよい。例えば、ブロック３１０および４１２は、省かれてよいか、または残りのブロックとは別個に行われてよい。
【００９１】
次の実施例は、開示された実施態様の理解を支援するために記載されており、かつもちろん、ここに記載されかつ請求された実施態様を特定の限定として解釈すべきでない。当業者の範囲内にある、現在公知のまたは後に開発される全ての等価物の置き換えを含むような実施態様のバリエーション、配合における変更および実験計画における小幅な変更は、ここに組み込まれた実施態様の範囲に含まれると見なされる。
一般的実施態様の例示的な実施例
【００９２】
焼成された粘土顆粒を、このセクションの以下の実施例で多孔質担体として使用した。この粘土顆粒は、アタパルジャイトを少なくとも７０質量％含み、かつシリカ、カルシウム、およびベントナイトを不純物として含んでいた。この粘土顆粒の平均サイズは、約０．２５ｍｍ〜約１．５ｍｍの範囲であった。この顆粒のＢＥＴ平均表面積は、９０ｍ2／ｇ〜１２０ｍ2／ｇの範囲であった。この顆粒のＢＪＨ平均細孔容積は、０．４２ｃｃ／ｇ〜０．５ｃｃ／ｇの範囲であった。ＢＥＴ平均細孔半径は、８５オングストローム〜１００オングストロームの範囲であった。この焼成された粘土顆粒を、以後、「粘土担体」といい、かつ次の実施例で使用された粘土担体は、全てアタパルジャイトを基礎とする顆粒である。
実施例Ａ１：ＤＥＡ−含浸吸着剤
【００９３】
吸着剤を、粘土担体へのジエタノールアミン（ＤＥＡ）の湿式含浸により準備した。含浸の前に、この粘土担体を、５６０℃で２時間焼成した。ＤＥＡを、６０℃で約２時間加熱することにより溶かした。ＤＥＡ（２０ｇ）を蒸留水６．７ｇに添加して、ＤＥＡ溶液を製造した。この粘土担体（４１．４ｇ）およびＤＥＡ溶液を、６０℃で１５分間加熱し、このＤＥＡ溶液を粘土担体に５分間激しく攪拌しながら注ぎ込み、ＤＥＡ含浸吸着剤を得た。ＤＥＡ含浸吸着剤を、６０℃で２時間乾燥した。この吸着剤の初期ＣＯ2吸着容量およびＤＦは、それぞれ１２．４２ｇ／Ｌおよび４８％であった。いくつかの実施態様の場合に、多孔質担体は、含浸の前に酸で前処理された。
実施例Ａ２：混合アミン含浸吸着剤
【００９４】
吸着剤を、粘土担体上へのＤＥＡ、ペンタエチレンヘキサアミン（ＰＥＨＡ）、およびグリセロールの湿式含浸により準備した。含浸の前に、この粘土担体を、５６０℃で２時間焼成した。ＤＥＡを、６０℃で約２時間加熱することにより溶かした。ＤＥＡ（５．３６ｇ）、ＰＥＨＡ（５．８ｇ）、およびグリセロール（１．５３ｇ）を、蒸留水８．１１ｇに添加して、混合アミン溶液を製造した。焼成した粘土担体（４１．４ｇ）および混合アミン溶液を、６０℃で１５分間加熱し、この混合アミン溶液を粘土担体に５分間激しく攪拌しながら注ぎ込み、アミン含浸吸着剤を得た。ＤＥＡ含浸吸着剤を、６０℃で２時間乾燥した。この吸着剤の初期ＣＯ2吸着容量およびＤＦは、それぞれ１３．２７ｇ／Ｌおよび２６％であった。
実施例Ａ３：吸着容量の測定
【００９５】
ＣＯ2吸着容量を、吸着剤粒子を充填床反応器に設置することにより測定した。吸着は、水０体積％で１０００ｐｐｍのＣＯ2濃度を有する、０．１ｍ／秒の空気流について、２５℃で６０分にわたり測定した（建築物室内の空気条件をシミュレートするため）。脱着は、水１％で４００ｐｐｍのＣＯ2濃度を有する、０．２ｍ／ｓの空気流について、５０℃で３０分にわたり測定した（屋外の空気条件をシミュレートするため）。
【００９６】
図５は、ＣＯ2吸着容量に関するＤＥＡ量（平均細孔容積に関して）の効果を図示し、これは、ＤＥＡ量の増加と共にＣＯ2吸着容量の減少を示す。図５に図式的に示されているように、この効果は、おそらく、細孔を詰まらせ、かつ吸着剤のガス到達可能な全体の表面積を低減させかねないＤＥＡの過負荷によるものである。
実施例Ａ４：熱老化分析
【００９７】
吸着剤の熱老化に対する安定性を、各吸着剤の失活率を測定することにより評価した。失活率は、フレッシュな吸着剤の吸着容量に対する老化した吸着剤の吸着容量の比率である。吸着剤を、３０分間空気中で３０℃での１０００ｐｐｍのＣＯ2と３０分間５０℃でのＮ2との間で５回循環させる熱／酸化促進暴露プロセスに供し、引き続き吸着剤を１００℃で６時間Ｎ2に曝し、引き続き９０℃で２時間空気に曝す老化プロセスに供した。この老化プロセスの後に、単独の試験での老化の前後の吸着容量を比較するために、吸着剤をさらに５回循環させた。
【００９８】
図５は、さらに、失活率に関するＤＥＡ量（平均細孔容積に関して）の効果を図示し、これは、ＤＥＡ量の増加と共に失活率の増加を示す。ＤＥＡの増加した量が、おそらく、吸着剤の寿命の間のＤＥＡ損失から生じることができる老化効果を低減する。
【００９９】
図６は、多様な吸着剤についての失活率に対するＣＯ2吸着容量を図示し、これは、ヒドロキシル含有添加物（例えばグリセロール）の組み込みが老化安定性を改善できることを示す。図７は、多様な組成物（例えば多孔質担体、アミン化合物、グリセロールの存在または不存在）が組み込まれた多様な吸着剤についての失活率に対するＣＯ2吸着容量を図示する。
実施例Ａ５：摩耗試験
【０１００】
摩耗試験は、吸着剤粒子を、５ペニーと共に１５分間機械的に振動させ、次いで２５０マイクロメートルフィルターで篩い分けする５ペニー摩耗試験を用いて行われた。質量損失を、試験前の初期質量と、最終的に篩い分けされた質量との間の差として計算した。
【０１０１】
図８Ａは、多様なＣＯ2吸着剤の耐摩耗性を図示するプロットであり、かつ図８Ｂは、吸着剤組成物の詳細を示す表である。摩耗試験後の質量損失は、比較的高い細孔容積のシリカ粉末から製造された顆粒が、比較的低い細孔容積のシリカ粉末から製造された顆粒よりも低かった（例えば３％未満）。一般に、図８Ａおよび８Ｂで使用したシリカ粉末は、１００〜２００ｍ2／ｇのＢＥＴ表面積および０．２〜１．２ｃｃ／ｇのＢＪＨ細孔容積を有していた。粘土粉末から製造された顆粒は、シリカ粉末単独から製造された顆粒よりも高い耐摩耗性を有する傾向があった。
被覆された担体の例示的な実施例
【０１０２】
上述の実施例に記載された同様の粘土担体を、次の実施例で使用した。
実施例Ｂ１：ＴＥＯＳ処理
【０１０３】
粘土担体をＴＥＯＳ含有水溶液（２〜２０質量％）と混合し、６０℃で２時間温置することにより加水分解反応を開始させ、シリカ被覆担体を得た。
【０１０４】
他のバッチでは、ＴＥＯＳを、混合物（粘土担体に相当する混合物９８〜８０質量％）の２〜２０質量％の量で、粘土担体に添加し、引き続きスパチュラで室温で５分間攪拌し、２時間で６０℃に加熱した。
実施例Ｂ２：コロイド状シリカを用いた処理
【０１０５】
コロイド状シリカ（５質量％）を水に添加して、液体の全体量が、粘土担体の全液体保持容量（またはインシピエントウェットネス点）と同じであるコロイド状シリカ溶液を準備した。このコロイド状シリカ溶液を粘土担体に添加し、この混合物をスパチュラで室温で２〜３分間攪拌した。次いで、この混合物を、それぞれ１時間で１００℃に、または３時間で１２０℃に加熱した。
実施例Ｂ３：ケイ酸ナトリウムを用いた処理
【０１０６】
ケイ酸ナトリウム（２．６〜５．０質量％）を水に添加して、液体の全体量が、粘土担体の全液体保持容量（またはインシピエントウェットネス点）と同じであるケイ酸ナトリウム溶液を準備した。このケイ酸ナトリウム溶液を粘土担体に添加し、この混合物をスパチュラで室温で２〜３分間攪拌した。次いで、この混合物を、それぞれ１時間で１００℃に、または３時間で１２０℃に加熱した。いくつかのバッチでは、異なるケイ酸ナトリウム組成物を使用した（例えば、Ｎａ2Ｏ：ＳｉＯ2＝１．３を示す、固体含有率４８．９％を有するSigma-Aldrichから得られたケイ酸ナトリウム；Ｎａ2Ｏ：ＳｉＯ2＝１：２を示す、固体含有率４４．１％を有するPQ CorporationからのＤTMケイ酸ナトリウム溶液）。
実施例Ｂ４：ケイ酸ナトリウムを用いた処理
【０１０７】
塩酸（１Ｍ）を、溶液のｐＨが１２．９から約９．０に低下するまで、ケイ酸ナトリウム溶液（Ｎａ2Ｏ：ＳｉＯ2＝１：２を示す、４４．１％の固体含有率を有するPQ CorporationからのＤTMケイ酸ナトリウム溶液）に添加した。得られた溶液（２．６質量％）を、液体の全体量が粘土担体の全液体保持容量（またはインシピエントウェットネス点）と同じである水に添加した。このケイ酸ナトリウム溶液を粘土担体に添加し、この混合物をスパチュラで室温で２〜３分間攪拌した。次いで、この混合物を３時間で１００℃に加熱した。
実施例Ｂ５：吸着剤の準備
【０１０８】
上述の実施例の被覆された担体を使用して、異なる吸着剤バッチを作製した。各バッチを準備するために、ＤＥＡ溶液を被覆された担体と一緒に混合して、被覆された担体上にＤＥＡを（例えば吸着剤の２４質量％〜２８質量％の量で）含浸した。ＤＥＡ含浸を、スパチュラを用いて室温で５分間攪拌することにより行った。含浸の前に、シリカ被覆担体とＤＥＡ溶液の両方を、１５〜３０分間６０℃で予熱して、粘土担体の細孔構造内へのＤＥＡの良好な分散を保証した。含浸の後に、この混合物をＮ2雰囲気下で２〜３時間６０℃で乾燥した。
実施例Ｂ６：老化分析
【０１０９】
フレッシュなＣＯ2吸着容量を、実施例Ｂ１（ＴＥＯＳ２質量％、ＤＥＡ２８質量％）、実施例Ｂ２（ナトリウムイオンにより安定化されたコロイド状シリカ５質量％、ＤＥＡ２８質量％）、実施例Ｂ３（ケイ酸ナトリウム２．６質量％、ＤＥＡ２４質量％）、および実施例Ｂ４（塩酸で処理されたケイ酸ナトリウム）の吸着剤について、それぞれ１０．４２ｇ−ＣＯ2／Ｌ−吸着剤、１０．６７ｇ−ＣＯ2／Ｌ−吸着剤、１０．７５ｇ−ＣＯ2／Ｌ−吸着剤、および１０．０５ｇ−ＣＯ2／Ｌ−吸着剤として測定した。
【０１１０】
吸着剤を炉内に空気中で５０℃で１００時間（他に明記されていない限り）放置することにより吸着剤の老化を行い、その後で、ＣＯ2吸着容量を測定した。老化の後に、実施例Ｂ１（１００時間ではなく１２０時間老化した）、実施例Ｂ２、および実施例Ｂ３の吸着剤は、それぞれ３３％、２８％、および１１％低下したＣＯ2吸着容量を示した。参照試料として、粘土担体（シリカ被覆なし）上に被覆したＤＥＡ３２質量％は、老化の後に４３％低下したＣＯ2吸着容量を示した。空気中で５０℃で２４０時間老化した後に、実施例Ｂ１の吸着剤は、５４％低下したＣＯ2吸着容量を示した。
【０１１１】
図９は、参照試料と比較して、実施例Ｂ１、実施例Ｂ２、および実施例Ｂ３の吸着剤についてのＣＯ2吸着に関する老化時間の効果を示すプロットである。
【０１１２】
図１０は、実施例Ｂ１の吸着剤についての数回のサイクルにわたるＣＯ2吸着サイクルを示すプロットである。この吸着剤は、２７サイクル（つまり、連続運転の４０．５時間）にわたり安定した性能を示した。
実施例Ｂ７：耐摩耗性
【０１１３】
吸着剤試料を５ペニーと一緒に篩（６０メッシュ、２５０μｍ）内に載置し、１５分間機械的に振動させることにより摩耗試験を行った。摩耗質量損失を、吸着剤の全体の初期質量に対する、篩を通して失われた材料の量として計算した。実施例Ｂ１、実施例Ｂ２、実施例Ｂ３、および実施例Ｂ４からの吸着剤に関する耐摩耗性試験を行った後の摩耗質量損失は、それぞれ２．７質量％、３．８質量％、０．４質量％、および０．９質量％であった。参照試料として、粘土担体（シリカ被覆なし）上に被覆されたＤＥＡ３２質量％の、耐摩耗性試験後の摩耗質量損失は、３．７質量％であった。
【０１１４】
上述の記載において、本開示の実施態様の完全な理解を提供するために、多数の特定の詳細、例えば特定の材料、寸法、プロセスパラメータなどが記載されている。これらの特別な特徴、構造、材料、または特性は、１つ以上の実施態様において任意の適切な方法で組み合わされてよい。「実施例」または「例証的」の単語は、ここでは、実施例、事例、または例示としての機能を果たすことを意味するために使用される。「実施例」または「例証的」としてここに記載された任意の態様または設計は、必ずしも他の態様または設計に関して好ましいかまたは有利であると解釈されるべきではない。むしろ、「実施例」または「例証的」の単語の使用は、概念を具体的な形で提示することを意図する。この出願中で使用される場合、「または」の用語は、排他的「または」ではなく、包括的「または」を意味することを意図する。すなわち、他に明記されていない限り、または文脈から明らかでない限り、「ＸはＡまたはＢを含む」とは、自然な包括的な順列のいずれかを意味することを意図する。すなわち、ＸはＡを含む；ＸはＢを含む；またはＸはＡとＢとの両方を含む場合、「ＸはＡまたはＢを含む」は、上述の事例のいずれかのもとで満たされる。さらに、「a」または「an」の冠詞は、この出願および添付の特許請求の範囲で使用される場合、他に明記されていない限り、または単数形を指すことが文脈から明らかでない限り、一般に「１つ以上」を意味することと解釈されるべきである。本明細書を通して、「実施態様」、「一定の実施態様」、または「一実施態様」の言及は、この実施態様との関連で記載された特別な特徴、構造、または特性が、少なくとも１つの実施態様中に含まれることを意味する。したがって、本明細書を通して多様な箇所での「実施態様」、「一定の実施態様」、または「一実施態様」の句の出現は、必ずしも全てが同じ実施態様を言及する必要はなく、このような言及は「少なくとも１つ」を意味する。
【０１１５】
上述の記載は例示的であり、限定的でないこと意図することが理解される。多くの他の実施態様は、上述の記載を読みかつ理解することで、当業者には明らかである。したがって、この開示の範囲は、添付の特許請求の範囲と関連して、この特許請求の範囲が権利付与される等価物の全ての範囲と共に決定されるべきである。
【図１】
2018519146.tif 000006
【図２】
2018519146.tif 000007
【図３】
2018519146.tif 000008
【図４】
2018519146.tif 000009
【図５】
2018519146.tif 000010
【図６】
2018519146.tif 000011
【図７】
2018519146.tif 000012
【図８Ａ】
2018519146.tif 000013
【図８Ｂ】
2018519146.tif 000014
【図９】
2018519146.tif 000015
【図１０】
2018519146.tif 000016
【国際調査報告】
2018519146.tif 000017
2018519146.tif 000018
2018519146.tif 000019